(57)【要約】  【課題】植生苔が剥離や脱落しにくく、長期耐久性に優れた安定した支持面を持った苔植生に好適な緑化瓦を提供する。    【解決手段】瓦本体１の表面に、苔を固定して植生するための複数の無機質凸部を設けたもので、瓦本体１の表面に、尻側表面１２ａ、頭側表面１２ｂ、オーバラップ側表面１２ｄ、アンダラップ側表面１２ｃで囲まれた凹部１１が形成され、この凹部１１の底面に複数のセラミック粒体２１からなる無機質凸部を設けて苔を固定するように配慮した。この無機質凸部としては、吸水率が５％〜２５％の陶器セルベンの破砕物を大きさが５ｍｍ〜１０ｍｍに、篩などで整粒したセラミック粒体２１を、施釉した瓦本体１の凹部１１内に重なり合わないように散布した後、焼成工程で釉薬を溶融することにより、凹部の底面に融着され、強固に固着する。  【選択図】  図１
2006320214.tif 000002
【特許請求の範囲】
【請求項１】
瓦の表面に、苔を固定して植生するための、複数の無機質の凸部を設けたことを特徴とする緑化瓦。
【請求項２】
前記瓦が平面瓦である請求項１に記載の緑化瓦。
【請求項３】
前記凸部が、多数のセラミック粒体を、釉薬によって瓦表面に融着させて形成されたものである請求項１または２に記載の緑化瓦。
【請求項４】
前記凸部が、保水性を有する複数のセラミック平板体を、釉薬によって瓦表面に融着させて形成されたものである請求項１または２に記載の緑化瓦。
【請求項５】
前記セラミック粒体が、陶器のセルベンからなり、吸水率が５％〜２５％、大きさが５ｍｍ〜１０ｍｍに整粒されものである請求項３に記載の緑化瓦。
【請求項６】
前記セラミック平板体が、吸水率が５％〜２５％の陶器のセルベンからなる成形物である請求項４に記載の緑化瓦。
【請求項７】
前記セラミック粒体が、バーミキュライト、ゼオライトおよび珪藻土の１種以上を主体とした粒体である請求項３に記載の緑化瓦。  
【請求項８】
前記セラミック平板体が、バーミキュライト、ゼオライトおよび珪藻土の１種以上を主体とした平板体である請求項４に記載の緑化瓦。
【請求項９】
前記凸部が、その瓦の成形工程において瓦本体の素地を凸状に成形することにより形成されたものである請求項１または２に記載の緑化瓦。
【発明の詳細な説明】
【技術分野】
【０００１】
本発明は、苔を植生するのに適した緑化瓦に関するものであって、特に、緑化瓦の表面構造の改良に関する。
【背景技術】
【０００２】
コケ植物（以下、苔という）は、自重の２０倍もの保水性があり気候の温度変化に耐える性質があり、紫外線の遮断効果にも優れているところから、近年、建築物に応用して屋根材を覆うようにすれば冷暖房の省エネや建築物の耐久性向上に寄与すると考えられている。また、苔は炭酸ガス同化作用による炭素の固定化の効率が高く、その地球温暖化の抑制効果が注目されるようになってきた。
【０００３】
このような苔を屋根瓦に応用するための、屋根瓦表面に設置する苔植生用の苔固定基盤については、特許文献１に紹介されている。（特許文献１を参照のこと）
ここに記載されている苔固定基盤は、熱可塑性樹脂からなるパネル状の立体網状構造体であって、その内部空隙に苔と培養材を保持するようにし、固定用の鉄棒を貫通させて、瓦に固定するように構成しているものである。
【０００４】
この苔固定基盤は、苔と培養材を安定して保持する機能において優れているものの、基本的な素材が熱可塑性樹脂であることから、それ自体には苔植生に要する保水性に乏しく、使用中の温度変化や紫外線による経年劣化が予想され、その材質や耐久性にやや懸念があった。
【特許文献１】特開２００４−９７２０２号公報：特許請求の範囲、図１
【発明の開示】
【発明が解決しようとする課題】
【０００５】
本発明は、上記の問題点を解決するためになされたものであり、植生苔が剥離や脱落しにくく、長期耐久性に優れ、保水性も備え安定した支持面を持った苔植生に好適な緑化瓦を提供する。
【課題を解決するための手段】
【０００６】
上記の問題は、瓦本体の表面に、好ましくは、平面瓦の表面に、苔を固定して植生するための複数の無機質材料からなる凸部を設けたことを特徴とする本発明の緑化瓦によって、解決することができる。
【０００７】
本発明は、前記凸部が、保水性を有する多数のセラミック粒体を、釉薬によって瓦表面に融着させて形成されたものであるが好ましく、また、前記凸部が、保水性を有する複数のセラミック平板体を、釉薬によって瓦表面に融着させて形成されたものであるのが好ましい。
【０００８】
さらに、前記セラミック粒体が、陶器のセルベンからなり、吸水率が５％〜２５％、大きさが５ｍｍ〜１０ｍｍに整粒されものであるのが好ましく、また、前記セラミック平板体が、吸水率が５％〜２５％の陶器のセルベンからなる成形物であるのが好ましい。
【０００９】
さらに、前記セラミック粒体が、バーミキュライト、ゼオライトおよび珪藻土の１種以上を主体とした粒体である形態や、前記セラミック平板体が、バーミキュライト、ゼオライトおよび珪藻土の１種以上を主体とした平板体である形態に好ましく具体化される。
【００１０】
さらに、前記凸部が、その瓦の成形工程において瓦本体の素地を凸状に成形することにより形成されたものである形態に具体化することもできる。
【発明の効果】
【００１１】
本発明の緑化瓦は、次ぎに示すような優れた効果がある。よって本発明は、従来の問題点を解消した緑化瓦として、技術的価値はきわめて大なるものがある。
１）瓦の表面に苔を固定して植生するための複数の凸部を設けているから、苔、培養材、必要に応じて配合される保水材、粘着材などを配合した苔培養体が、瓦表面を覆うように被着されたときに、その複数の凸部に係止することにより、強固に固定されて剥離しにくくなるという利点があり、その凸部は無機質の材料からなるので長期耐久性に優れるという利点が得られる。
【００１２】
２）前記凸部が、保水性を有する多数のセラミック粒体または複数のセラミック平板体を、焼成工程において釉薬によって瓦表面に融着させたものであるから、長期耐久性に優れる。また、それらが吸水率が５％〜２５％の陶器のセルベンである場合は、適度な保水性が得られ苔植生に好適なものとなる。
【００１３】
３）セラミック粒体、セラミック平板体が、バーミキュライトまたはゼオライトを主体とした場合には、長期耐久性に優れるとともに、素材の持つ微細気孔構造に基づく保水性によって苔植生に好適な支持基盤が得られる利点がある。
【００１４】
４）前記凸部が、その瓦の成形工程において凸状に成形され、焼成工程を経たものの場合は、凸部を成形するための成形金型を要するものの、従来の瓦の製造工程がそのまま利用可能なので、生産性に特に優れる。
【発明を実施するための最良の形態】
【００１５】
次に、本発明の緑化瓦に係る実施形態について、図１〜５を参照しながら説明する。
本発明は、瓦本体１の表面に、好ましくは、平面瓦の表面に、苔を固定して植生するための複数の無機質凸部を設けた点に特徴があるもので、図１に例示する第１実施形態では、瓦本体１の表面に、尻側表面１２ａ、頭側表面１２ｂ、オーバラップ側表面１２ｄ、アンダラップ側表面１２ｃで囲まれた凹部１１が形成され、この凹部１１の底面に複数のセラミック粒体２１からなる無機質凸部を設けて苔を固定するように配慮されている。なお、この凹部１１の底面には排水溝１３が、頭側に水を流出させるよう設けられている。
【００１６】
第１実施形態（セラミック粒体：図１参照）
その無機質凸部の好ましい形態として、セラミック粒体とセラミック平板体の場合がある。以下、それぞれのケースについて説明する。
【００１７】
無機質凸部がセラミック粒体２１である実施形態では、セラミック粒体２１として吸水率が５％〜２５％の陶器セルベンの破砕物を大きさが５ｍｍ〜１０ｍｍに、篩などで整粒された粒体を用いる。このセラミック粒体２１を施釉した瓦本体１の凹部１１内に重なり合わないように散布した後、焼成工程で釉薬を溶融することにより、凹部の底面に融着され、強固に固着したセラミック粒体２１からなる多数の無機質凸部が得られる。
【００１８】
陶器セルベンとしては、粘土系瓦、断熱レンガ、建築レンガの破砕物あるいはそれらのシャモット、割れ欠けなどの不良品が利用可能である。また、前記の好ましい粒径の理由は、５ｍｍ未満では、後記の苔培養体を固定しにくく、苔植生に要する保水性も不足するからであり、また１０ｍｍ超えでは、凸部の占める厚さが不必要に厚くなり、瓦の取り扱いがしにくくなるからである。
【００１９】
次に、本発明の瓦本体に苔を植生する手法について概説する。
好ましくは、乾燥に耐性のあるスナゴケまたはハイゴケを次の培養体とする。接着材として粘土、養分および固定材として古紙、必要に応じて配合する保水材を水に分散させスラリ状とし、これに前記苔を混合して苔培養体を準備し、これを前記瓦本体１の凹部１１に、柄杓による流し掛け、サンドスプレーによる吹き付け、塗布ローラを用いたコーティングなどの手法で被着する。そして、その後乾燥させれば、この苔培養体３は、苔自体は生育可能のまま、前記セラミック粒体２１に係止される状態で図１（Ｂ）に示すように、瓦本体１に強固に固定されるのである。
【００２０】
かくして、苔培養体３は強固に固定されて剥離しにくくなり、その後の建築現場などへの輸送、葺設工事などハンドリングに適するものとなるうえ、前記セラミック粒体２１は、焼成工程において釉薬によって瓦表面に融着させたものであるから、長期耐久性に優れるという利点が発揮されるのである。
【００２１】
第２実施形態（セラミック平板体：図２、３参照）
セラミック平板体を用いる実施形態では、図２に例示するように、複数のセラミック平板体２２を釉薬によって瓦本体の凹部１１に融着させたものであり、セラミック平板体のサイズは、被覆する苔培養体を安定に固定できるように、各種の形態が利用される。例えば、凹部の横幅に相当する長さの横に細長い平板体２２の４枚を間隔を設けて並列させる形態（図２参照）、横方向に２列、縦方向に３行、それぞれ間隔を設けて並列させる形態（図３参照）、その他に横列、縦行の数を変化させた形態などが用いられ得る。この場合、平板体２２の厚さは、５ｍｍ以上が好ましいが、１５ｍｍ以上とする必要はない。
【００２２】
このセラミック平板体２２を用いた場合における瓦本体に苔を植生する手法は、さきに第１実施形態の場合と全く同様である。
なお、このセラミック平板体２２の尻側側面は傾斜面２２ａに形成し、上部が突出するようにして、被着させた苔培養体が係止し易い形状にしているが、この傾斜面２２ａは、尻側に代えて、頭側に形成してもよいし、両側に形成してもよい。
【００２３】
このセラミック平板体２２としては、融着後の吸水率が５％〜２５％である陶器のセルベンの成形物が、苔の植生のためには適当であるが、以下に説明する保水性の高い多孔質セラミック体であってもよい。この目的にあう保水性多孔質セラミック体としては、陶器質生地坏土にカーボンなど有機微粉末からなる気孔形成材を混合して製造されるが、特に、平均気孔径が１００μｍ以下となるよう調整したうえ、気孔率を調整することで、３０％以上、好ましくは５０％以上の保水性を持つようにした多孔質セラミック燒結体が、苔の植生のためには適当である。
ここで、保水性とは、水中に浸漬する飽水前の重量に対して飽水後、自重による脱水を行った後の増加重量（％）をいう。
【００２４】
第３実施形態（セラミック粒体、平板体用の好ましい材質）
さらに、前記セラミック粒体２１あるいはセラミック平板体２２が、バーミキュライトまたはゼオライトを主体とした材料、特に燒結体が好ましい。
具体的には、天然バーミキュライト粉末に成形助材として粘土、ＣＭＣなどを添加し、押出し成形またはプレス成形により平板体または粒体など所定形状に成形後、乾燥、焼成して得られる燒結体が適用される。この燒結体を適宜に破砕、整粒して粒体としてもよい。また、この天然バーミキュライト粉末に代えて天然または人工のゼオライトを用いても同様に好ましい結果が得られるのである。
【００２５】
かくして得られる燒結体は、主体として用いるバーミキュライトまたはゼオライト自身の微細気孔径からなる気孔構造によって、その内部が構成されることになり、重量比で少なくとも３０％の保水性を有することから、苔の植生のための基板としては、有効なものとなる。さらに、材料を選択して、この保水性を高めて５０％以上とした場合には、苔の植生にはより好ましいものとなるのである。
【００２６】
第４実施形態（凸部のプレス成形：図４、５参照）
以上説明した凸部は、粒体または平板体を釉薬を利用して融着させたものであるが、本発明では、図４に示すように、その瓦本体の成形工程において瓦本体の素地自体を凸状に成形することにより形成された凸部２３とすることができる。すなわち、金型を用いたプレス成形によって、瓦本体の基本形状を成形する際に、表面に凸部２３も成形するのである。
【００２７】
この場合には、凸部２３を横方向に間隔を設けて適宜な長さに区切って、排水の容易な隙間を設けるのがよい。また、この凸部２３の場合は、凸部それ自体は吸水性に乏しく、保水性にも欠けるから、図５に例示するように、保水性のあるセラミック粒体２４を散布し、釉薬を利用して融着、固定して保水性を持たせるとともに、苔培養体３の係止手段とするのがよい。なお、このセラミック粒体２４には、先に説明した第１実施形態のセラミック粒体２１が利用できる。セラミック粒体２４の固定には、有機接着剤を用いても差し支えない。
【図面の簡単な説明】
【００２８】
【図１】本発明の第１実施形態を説明するための要部正面図（Ａ）、側断面図（Ｂ）。
【図２】本発明の第２実施形態を説明するための要部正面図（Ａ）、側断面図（Ｂ）。
【図３】第２実施形態の他の例を示す正面図。
【図４】本発明の第４実施形態を説明するための要部正面図。
【図５】第４実施形態の他の例を示す要部正面図。
【符号の説明】
【００２９】
１：瓦本体、１２ａ：尻側表面、１２ｂ：頭側表面、１２ｄ：オーバラップ側表面、１２ｃ：アンダラップ側表面、１１：凹部、
２１：セラミック粒体、２２：セラミック平板体
３：苔培養体
【図１】
2006320214.tif 000003
【図２】
2006320214.tif 000004
【図３】
2006320214.tif 000005
【図４】
2006320214.tif 000006
【図５】
2006320214.tif 000007